(57)【要約】      （修正有）【課題】高屈折率、優れた硬度、高透明性、帯電防止性、高耐屈曲性、高密着性を有し、全可視光線領域における干渉縞防止効果を有するハードコートフィルムを提供するのに適したハードコート組成物、ならびに、該ハードコートフィルムを基材として用いることによって、従来よりも反射率を低減した高性能な反射防止機能付き反射防止フィルムの製造方法を提供する。【解決手段】１分子中に２個以上の（メタ）アクリロイル基を含有する多官能モノマーと、重合開始剤と、溶剤とを含み、前記多官能モノマーのうち、少なくとも１種が下記一般式で表されるビスフェノール系化合物である。2015069058.tif 000006【選択図】なし【特許請求の範囲】
【請求項１】
１分子中に２個以上の（メタ）アクリロイル基を含有する多官能モノマーと、重合開始剤と、溶剤とを含み、前記多官能モノマーのうち、少なくとも１種が下記一般式（５）で表されるビスフェノール系化合物であることを特徴とするハードコート組成物。
【化３】
2015069058.tif 000005
・・・（５）
（Ｒ１、Ｒ２は独立に水素または１〜５のアルキル基、Ｒ３、Ｒ４は独立に炭素数２〜４のアルキル基、Ｒ５、Ｒ６は独立に水素またはメチル基を示す。ｎ、ｍはそれぞれ独立に１以上の整数を示し、ｎ＋ｍが２〜４０の整数を示す。）
【請求項２】
導電性材料として、四級アンモニウム塩材料、導電性高分子もしくは金属酸化物粒子のいずれかを含むことを特徴とする請求項１に記載のハードコート組成物。
【請求項３】
透明フィルム基材上にハードコート層を備えるハードコートフィルムであって、請求項１または２のいずれかに記載のハードコート組成物で前記ハードコート層を形成したことを特徴とするハードコートフィルム。
【請求項４】
請求項３に記載のハードコートフィルムのハードコート層上に低屈折率層を設けたことを特徴とする、反射防止フィルム。
【請求項５】
前記低屈折率層表面における表面抵抗値が１．０×１０１１Ω／□以下であることを特徴とする、請求項４に記載の反射防止フィルム。
【請求項６】
平均視感反射率が０．８％以下であることを特徴とする、請求項４または５に記載の反射防止フィルム。
【発明の詳細な説明】
【技術分野】
【０００１】
本発明は塗膜を形成するのに適したハードコート組成物およびそれを塗布することにより得られるハードコートフィルム、反射防止フィルムに関する。
【背景技術】
【０００２】
一般にディスプレイは、室内外での使用を問わず、外光などが入射する環境下で使用される。この外光等の入射光は、ディスプレイ表面等において正反射され、それによる反射像が表示画像と混合することにより、画面表示品質を低下させてしまう。そのため、ディスプレイ表面やそれらに用いられる偏光板あるいは各種の光学レンズ、計器のカバー、窓ガラスなどに反射防止機能を付与することは必須であり、反射防止機能の高性能化が求められている。
【０００３】
一般に反射防止機能は、表示面の表面に低屈折率層を形成することにより付与される。また、反射防止機能をより高性能化させるためには表示面の表面に中〜高屈折率層を１層以上形成し、最表面に低屈折率層を形成する方法が知られている。
【０００４】
しかし、中〜高屈折率層を１層以上形成する方法は、低屈折率層のみを形成するよりも生産性およびコストの点で不利となる。
【０００５】
ところで、反射防止フィルムにおいては、基材と反射防止層の間に、表面保護のためのハードコート層を形成することが一般的である。そこで、多層化によるコストアップを抑えつつ反射防止機能の高性能化を達成するために、ハードコート層の高屈折率化が考えられる。
【０００６】
一般的に、ハードコート層の高屈折率化にはハードコート層中に金属酸化物微粒子を分散させる方法が知られている。（例えば特許文献１、特許文献２）
【０００７】
しかし、この方法ではヘイズ値が高くなり、一般の有機系材料と比べてコストアップになってしまう。
【０００８】
これに対し、フルオレン系、硫黄系などの高屈折率有機材料を用いてハードコートを形成する方法も提案されている。（例えば特許文献３、特許文献４）
【０００９】
しかし、これらの材料では耐光性がディスプレイ用途には不十分であり、硫黄含有率の高い材料は周辺材料の腐食や硫黄臭の問題がある。
【００１０】
また、ハードコートを高屈折とすると、基材との屈折率差が大きくなり、塗膜表面の反射光、及び塗膜とフィルム基材との界面の反射光が互いに干渉して干渉色を生じ、さらにハードコート層の塗工厚みにムラがあると生じる干渉縞と呼ばれる模様が生じやすくなり、視認性を低下させる問題がある。
【００１１】
この干渉縞を改善するために、基材とハードコート層の間に凹凸を設けることによってハードコート層と基材との界面での光の反射を散乱させる技術（例えば、特許文献５）、基材とハードコート層間に中間層を設ける技術（例えば、特許文献６）、基材とハードコート層の屈折率差を少なくすることにより干渉縞を防止する技術（例えば、特許文献７）、塗液のレベリング性を向上させる技術（例えば、特許文献８）、低沸点溶剤と高沸点溶剤を混合させる方法（例えば、特許文献９）等が報告されている。
【００１２】
また、このようなハードコートフィルム、反射防止フィルムには製造工程や保管中のフィルム屈曲によりハードコート層のひび割れやハードコート層とフィルム基材間の剥離が起きてしまうという問題がある。
【００１３】
この耐屈曲性を高めるために、膜厚方向の塗膜組成を連続的に変化させる方法（例えば、特許文献１０）等が報告されている。
【００１４】
さらに、ハードコート層は透明フィルム基材との密着性が高いことも求められる。
【００１５】
密着性を高めるためには、ハードコート層と透明フィルム基材との親和性を向上させるためにハードコート層を塗工する前に基材表面にコロナ処理、プラズマ処理、アルカリ処理、火焔処理等の物理処理を施す方法（例えば、特許文献１１）、または両方の層に親和性のある中間層を設けるといった方法（例えば、特許文献１２）等、特別な処理を必要とする方法が報告されている。
【００１６】
また、この一般的にハードコート層は絶縁性が高いために帯電しやすく、ハードコート層を設けた製品表面への埃等の付着による汚れや、ディスプレイ製造工程において、帯電することにより障害が発生するといった問題を抱えている。
【００１７】
そこで、帯電防止機能を付与するため、ハードコート層に導電剤を添加する方法(例えば、特許文献１３)や、基材とハードコート層の間、もしくは、ハードコート層と反射防止層の間に帯電防止層を設ける方法(例えば、特許文献１４)が報告されている。
【先行技術文献】
【特許文献】
【００１８】
【特許文献１】特開２００１−２５５４０３号公報
【特許文献２】特許第５０１９１５１号公報
【特許文献３】特開平９−３０５８号公報
【特許文献４】特開平１１−１２２７３号公報
【特許文献５】特開平０８−１９７６７０号公報
【特許文献６】特開２０００−１１１７０６号公報
【特許文献７】特開平０７−１５１９０２号公報
【特許文献８】特開２０１２−０６８４１５号公報
【特許文献９】特開２００３−２７７６８９号公報
【特許文献１０】国際公開第２００８／１１４６２７号
【特許文献１１】特開２００２−３６１７６９号公報
【特許文献１２】特開平０９−３００５４９号公報
【特許文献１３】特開２０１２−０４８２６１号公報
【特許文献１４】特開２０１１−１２３５１３号公報
【発明の概要】
【発明が解決しようとする課題】
【００１９】
本発明は、前記問題を解決するために高屈折率、優れた硬度、高透明性、帯電防止性、高耐屈曲性、高密着性を有し、全可視光線領域における干渉縞防止効果を有するハードコートフィルムを提供するのに適したハードコート組成物を提供することを目的とする。また、このハードコートフィルムを基材として用いることによって、従来よりも反射率を低減した高性能な反射防止機能付き反射防止フィルムの製造方法を提供することを目的とする。
【課題を解決するための手段】
【００２０】
本発明に係るハードコート組成物は、１分子中に２個以上の（メタ）アクリロイル基を含有する多官能モノマーと、重合開始剤と、溶剤とを含み、前記多官能モノマーのうち、少なくとも１種が下記一般式（１）で表されるビスフェノール系化合物であることを特徴とする。
【化１】
2015069058.tif 000002
・・・（１）
（Ｒ１、Ｒ２は独立に水素または１〜５のアルキル基、Ｒ３、Ｒ４は独立に炭素数２〜４のアルキル基、Ｒ５、Ｒ６は独立に水素またはメチル基を示す。ｎ、ｍはそれぞれ独立に１以上の整数を示し、ｎ＋ｍが２〜４０の整数を示す。）
【００２１】
上記ハードコート組成物においては、導電性材料として、四級アンモニウム塩材料、導電性高分子もしくは金属酸化物粒子のいずれかを含むことが好ましい。
【００２２】
本発明に係るハードコートフィルムは、透明フィルム基材上にハードコート層を備えるハードコートフィルムであって、上記透明フィルム基材表面に上記ハードコート組成物で上記ハードコート層を形成したことを特徴とする。
【００２３】
本発明に係る反射防止フィルムは、上記ハードコートフィルムのハードコート層上に低屈折率層を設けたことを特徴とする。
【００２４】
上記反射防止フィルムにおいては、低屈折率層表面における表面抵抗値が１．０×１０１１Ω／□以下であることが好ましい。
【００２５】
上記反射防止フィルムおいては、平均視感反射率が０．８％以下であることが好ましい。
【発明の効果】
【００２６】
本発明のハードコート組成物を用いることによって、高屈折率、優れた硬度、高透明性、帯電防止性、高耐屈曲性、高密着性を有し、全可視光線領域における干渉縞防止効果を有するハードコートフィルムを作製することができる。また、このハードコートフィルムを基材として用いることによって、従来よりも反射率を低減した高性能な反射防止機能付き反射防止フィルムを提供することができる。
【図面の簡単な説明】
【００２７】
【図１】本発明に係るハードコートフィルムを示す断面図
【図２】本発明に係る反射防止フィルムを示す断面図
【図３】本発明に係る偏光板を示す断面図
【発明を実施するための形態】
【００２８】
まず、本発明に係るハードコートフィルムについて説明する。図１に、本発明に係るハードコートフィルム１０の断面図を示す。ハードコートフィルム１０は、透明フィルム基材１と、透明フィルム基材１上に設けられるハードコート層２とを備える。
【００２９】
透明フィルム基材１上に、本発明に係るハードコート組成物を用いてハードコート層２を形成することにより、高屈折率と、優れた硬度と、高透明性と、帯電防止性と、高耐屈曲性と、全可視光線領域における干渉縞の発生防止効果とを有するハードコートフィルム１０を得ることができる。
【００３０】
次に、本発明に係るハードコート組成物について説明する。
ハードコート組成物には、少なくとも１分子中に２個以上の（メタ）アクリロイル基を含有する多官能モノマーと、重合開始剤と、溶剤が含まれている。また、前記多官能モノマーのうち、少なくとも１種が下記一般式（２）で表されるビスフェノール系化合物である。
【化２】
2015069058.tif 000003
・・・（２）
（Ｒ１、Ｒ２は独立に水素または１〜５のアルキル基、Ｒ３、Ｒ４は独立に炭素数２〜４のアルキル基、Ｒ５、Ｒ６は独立に水素またはメチル基を示す。ｎ、ｍはそれぞれ独立に１以上の整数を示し、ｎ＋ｍが２〜４０の整数を示す。）
【００３１】
（多官能モノマー）
ハードコート組成物に用いられる、１分子中に２個以上の（メタ）アクリロイル基を含有するビスフェノール系多官能モノマーとしては、例えば、エトキシ化ビスフェノールＡジアクリレート、プロポキシ化ビスフェノールＡジアクリレート、プロポキシ化エトキシ化ビスフェノールＡジアクリレート、エトキシ化ビスフェノールＢジアクリレート、プロポキシ化ビスフェノールＢジアクリレート、プロポキシ化エトキシ化ビスフェノールＢジアクリレート、エトキシ化ビスフェノールＥジアクリレート、プロポキシ化ビスフェノールＥジアクリレート、プロポキシ化エトキシ化ビスフェノールＥジアクリレート、エトキシ化ビスフェノールＦジアクリレート、プロポキシ化ビスフェノールＦジアクリレート、プロポキシ化エトキシ化ビスフェノールＦジアクリレート等を挙げることができる。ビスフェノール系多官能モノマーは、上記の中から、１種類のみを用いてもよいし、２種類以上の混合物を用いてもよい。また、必要であれば多官能モノマー同士あるいは単官能モノマーと併用して共重合させたものを用いてもよい。
【００３２】
なお、本発明において「（メタ）アクリレート」とは「アクリレート」と「メタクリレート」の両方を示している。また、「（メタ）アクリロイル基」とは「アクリロイル基」と「メタクリロイル基」の両方を示している。たとえば、「ウレタン（メタ）アクリレート」は「ウレタンアクリレート」と「ウレタンメタクリレート」の両方を示している。
【００３３】
また、本発明のハードコート組成物には、ビスフェノール系以外の１分子中に２個以上の（メタ）アクリロイル基を含有する多官能モノマーを併用することができる。ビスフェノール系以外の多官能モノマーとしては、例えば、１，４−ブタンジオールジ（メタ）アクリレート、１，６−ヘキサンジオールジ（メタ）アクリレート、ネオペンチルグリコール（メタ）アクリレート、エチレングリコールジ（メタ）アクリレート、トリエチレングリコールジ（メタ）アクリレート、トリプロピレングリコールジ（メタ）アクリレート、ジプロピレングリコールジ（メタ）アクリレート、３−メチルペンタンジオールジ（メタ）アクリレート、ジエチレングリコールビスβ−（メタ）アクリロイルオキシプロピネート、トリメチロールエタントリ（メタ）アクリレート、トリメチロールプロパントリ（メタ）アクリレート、ペンタエリスリトールトリ（メタ）アクリレート、ジペンタエリスリトールヘキサ（メタ）アクリレート、トリ（２−ヒドロキシエチル）イソシアネートジ（メタ）アクリレート、ペンタエリスリトールテトラ（メタ）アクリレート、２，３−ビス（メタ）アクリロイルオキシエチルオキシメチル［２．２．１］ヘプタン、ポリ１，２−ブタジエンジ（メタ）アクリレート、１，２−ビス（メタ）アクリロイルオキシメチルヘキサン、ノナエチレングリコールジ（メタ）アクリレート、テトラデカンエチレングリコールジ（メタ）アクリレート、１０−デカンジオール（メタ）アクリレート、３，８−ビス（メタ）アクリロイルオキシメチルトリシクロ［５．２．１０］デカン、２，２−ビス（４−（メタ）アクリロイルオキシジエトキシフェニル）プロパン、１，４−ビス（（メタ）アクリロイルオキシメチル）シクロヘキサン、ヒドロキシピバリン酸エステルネオペンチルグリコールジ（メタ）アクリレート等を挙げることができる。多官能モノマーは、上記の中から、１種類のみを用いてもよいし、２種類以上の混合物を用いてもよい。また、必要であれば多官能モノマー同士あるいは単官能モノマーと併用して共重合させたものを用いてもよい。
【００３４】
（重合開始剤）
ハードコート組成物に用いられる重合開始剤は、モノマーの種類および重合処理の種類（電磁波照射、粒子線照射あるいは加熱）に応じて決定する。一般には、光重合開始剤または熱重合開始剤を使用する。光重合開始剤の単独使用または光重合開始剤と熱重合開始剤との併用が好ましい。
【００３５】
光重合開始剤としては、例えば、アセトフェノン類、ベンゾイン類、ベンゾフェノン類、ホスフィンオキシド類、ケタール類、アントラキノン類、チオキサントン類等が挙げられる。
【００３６】
また、熱重合開始剤としては、例えば、無機過酸化物（過硫酸カリウム、過硫酸アンモニウム等）、アゾニトリル化合物（アゾビスシアノ吉草酸ナトリウム等）、アゾアミジン化合物（２，２’−アゾビス（２−メチルプロピオンアミド）塩酸塩等）、環状アゾアミジン化合物（２，２’−アゾビス〔２−（５−メチル−２−イミダゾリン−２−イル）プロパン塩酸塩等）、アゾアミド化合物（２，２’−アゾビス｛２−メチル−Ｎ−〔１，１’−ビス（ヒドロキシメチル）−２−ヒドロキシエチル〕プロピオンアミド等）、アゾ化合物（２，２’−アゾビスイソブチロニトリル、２，２’−アゾビス（２，４−ジメチルバレロニトリル）、ジメチル−２，２’−アゾビス（２−メチルプロピオネート）、ジメチル−２，２’−アゾビスイソブチレート等）および有機過酸化物（ラウリルパーオキシド、ベンゾイルパーオキシド、ｔｅｒｔ−ブチルパーオクトエート等）等が挙げられる。
【００３７】
（溶剤）
ハードコート組成物に用いられる溶剤としては例えば、トルエン、キシレン、シクロヘキサン、シクロヘキシルベンゼン等の芳香族炭化水素類、ｎ−ヘキサン等の炭化水素類、ジエチルエーテル、ジブチルエーテル、ジイソプロピルエーテル、プロピレンオキシド、テトラヒドロフラン、ジオキソラン、アニソールおよびフェネトール等のエーテル類、また、メチルイソブチルケトン、メチルブチルケトン、アセトン、メチルエチルケトン、ジエチルケトン、ジプロピルケトン、ジイソブチルケトン、シクロペンタノン、シクロヘキサノン、メチルシクロヘキサノン、およびメチルシクロヘキサノン等のケトン類、また蟻酸メチル、蟻酸エチル、蟻酸プロピル、蟻酸ｎ−ペンチル、酢酸メチル、酢酸エチル、プロピオン酸メチル、プロピオン酸エチル、酢酸ｎ−ペンチル、炭酸ジメチル、およびγ−ブチロラクトン等のエステル類、さらには、メチルセロソルブ、セロソルブ、ブチルセロソルブ等のセロソルブ類、メタノール、エタノール、イソプロピルアルコール、１−ヘキサノール等のアルコール類、エチレングリコールモノメチルエーテル、エチレングリコールモノエチルエーテル、プロピレングリコールモノメチルエーテル、プロピレングリコールモノエチルエーテル、ジエチレングリコールジメチルエーテル、エチレングリコールモノメチルエーテルアセテート等の２つ以上の官能基を持つ化合物、水等の中から、塗工適正等を考慮して適宜選択して使用することができる。
【００３８】
（導電性材料）
ハードコート組成物に、導電性材料を添加してもよい。ハードコート組成物に導電性材料を添加することにより、帯電防止性能を付与することができる。導電性材料としては、四級アンモニウム塩、金属酸化物粒子、導電性高分子等を用いることができる。
【００３９】
導電性材料として用いられる、四級アンモニウム塩は、−Ｎ＋ Ｘ− の構造を示し、四級アンモニウムカチオン（−Ｎ＋）とアニオン（Ｘ− ）を備えることによりハードコート層に導電性を発現させる。このとき、Ｘ− としては、例えば、Ｃｌ−、Ｂｒ−、Ｉ−、Ｆ−、ＨＳＯ４−、ＳＯ４２−、ＮＯ３−、ＰＯ４３−、ＨＰＯ４２−、Ｈ２ＰＯ４−、ＳＯ３−、ＯＨ−等を挙げることができる。また、四級アンモニウム塩としては、四級アンモニウム塩を官能基として分子内に含むアクリル系材料を好適に用いることができる。四級アンモニウム塩を官能基として分子内に含むアクリル系材料としては、例えば、四級アンモニウム塩（−Ｎ＋Ｘ−）を官能基として分子内に含む多価アルコールのアクリル酸またはメタクリル酸エステルのような単官能または多官能の（メタ）アクリレート化合物、ジイソシアネートと多価アルコールおよびアクリル酸またはメタクリル酸のヒドロキシエステル等から合成されるような多官能のウレタン（メタ）アクリレート化合物を用いることができる。
【００４０】
導電性材料として用いられる金属酸化物粒子としては、例えば、酸化ジルコニウム、アンチモン含有酸化スズ（ＡＴＯ）、リン含有酸化スズ（ＰＴＯ）、スズ含有酸化インジウム、酸化アルミニウム、酸化セリウム、酸化亜鉛、アルミニウム含有酸化亜鉛、酸化スズ、アンチモン含有酸化亜鉛及びインジウム含有酸化亜鉛から選択される１種又は２種以上の金属酸化物を主成分とする材料を用いることができる。
【００４１】
導電性材料として用いられる導電性高分子としては、ポリアセチレン、ポリアニリン、ポリチオフェン、ポリピロール、ポリフェニレンサルファイド、ポリ（１，６−ヘプタジイン）、ポリビフェニレン（ポリパラフェニレン）、ポリパラフィニレンスルフィド、ポリフェニルアセチレン、ポリ（２，５−チエニレン）およびこれらの誘導体から選ばれる１種または２種以上の混合物を用いることができる。
【００４２】
また、ハードコート組成物には、添加剤として、防汚剤、表面調整剤、レベリング剤、屈折率調整剤、密着性向上剤、光増感剤等を加えてもよい。
【００４３】
また、ハードコート組成物には、電離放射線硬化型材料を加えてもよい。電離放射線硬化型材料としては、アクリル系材料を用いることができる。アクリル系材料としては、多価アルコールのアクリル酸またはメタクリル酸エステルのような単官能または多官能の（メタ）アクリレート化合物、ジイソシアネートと多価アルコールおよびアクリル酸またはメタクリル酸のヒドロキシエステル等から合成されるような多官能のウレタン（メタ）アクリレート化合物を用いることができる。また、これらの他にも、電離放射線硬化型材料として、アクリレート系の官能基を有するポリエーテル樹脂、ポリエステル樹脂、エポキシ樹脂、アルキッド樹脂、スピロアセタール樹脂、ポリブタジエン樹脂、ポリチオールポリエン樹脂等を用いることができる。
【００４４】
（透明フィルム基材）
次に、透明フィルム基材１について説明する。
【００４５】
透明フィルム基材１としては、種々の有機高分子からなるフィルムを用いることができる。例えば、ディスプレイ等の光学部材に通常使用される基材が挙げられ、透明性や光の屈折率等の光学特性、さらには耐衝撃性、耐熱性、耐久性などの諸物性を考慮して、ポリエチレン、ポリプロピレン等のポリオレフィン系、ポリエチレンテレフタレート、ポリエチレンナフタレート等のポリエステル系、トリアセチルセルロース、ジアセチルセルロース、セロファン等のセルロース系、６−ナイロン、６，６−ナイロン等のポリアミド系、ポリメチルメタクリレート等のアクリル系、ポリスチレン、ポリ塩化ビニル、ポリイミド、ポリビニルアルコール、ポリカーボネート、エチレンビニルアルコール等の有機高分子からなるものを用いることができる。
【００４６】
なお、透明フィルム基材１の厚みは１０μｍ以上３００μｍ以下の範囲内にあることが好ましい。透明フィルム基材１の厚みが１０μｍより小さいと、透明フィルム基材１自体の強度が下がり、膜を塗工しても強度が得られない。一方、透明フィルム基材１の厚みが３００μｍより大きいと、ロールｔｏロールにて塗工した場合の扱いが困難となる。
【００４７】
次に、ハードコート層２の形成方法について説明する。上記の材料を調製して得られるハードコート組成物を、透明フィルム基材１上に塗工し、塗膜を形成する。ハードコート組成物を透明フィルム基材１上に塗工する方法としては、ロールコーター、リバースロールコーター、グラビアコーター、マイクログラビアコーター、ナイフコーター、バーコーター、ワイヤーバーコーター、ダイコーター、ディップコーターを用いた塗工方法を採用することができる。
【００４８】
ハードコート組成物を透明フィルム基材１上に塗工した後、透明フィルム基材１上に塗工されたハードコート組成物の塗膜を乾燥することにより、塗膜中の溶媒を除去する。このとき乾燥手段としては、加熱、送風、熱風等を用いることができる。
【００４９】
塗膜を乾燥した後乾燥させた塗膜に対し、電離放射線を照射する、あるいは加熱をすることにより、ハードコート層２が形成される。電離放射線としては、紫外線、電子線を用いることができる。紫外線硬化の場合は、高圧水銀灯、低圧水銀灯、超高圧水銀灯、メタルハライドランプ、カーボンアーク、キセノンアーク等の光源が利用できる。また、電子線硬化の場合はコックロフトワルト型、バンデグラフ型、共振変圧型、絶縁コア変圧器型、直線型、ダイナミトロン型、高周波型等の各種電子線加速器から放出される電子線が利用できる。
【００５０】
次に、本発明に係る反射防止フィルムについて説明する。図２に、ハードコートフィルム１０を備えた反射防止フィルム２０の断面図を示す。反射防止フィルム２０は、ハードコートフィルム１０と、ハードコート層２上に設けられた低屈折率層３とを備える。
【００５１】
ハードコート層２上に、低屈折率コーティング組成物を用いて低屈折率層３を形成することにより、ハードコートフィルム１０に反射防止機能を付与することができる。
【００５２】
（低屈折率層）
次に、低屈折率コーティング組成物について説明する。低屈折率コーティング組成物は、少なくとも内部に空隙を有する低屈折率シリカ粒子と、バインダマトリックス形成材料とを含む。
【００５３】
低屈折率コーティング組成物に用いる、内部に空隙を有する低屈折率シリカ粒子は、屈折率が１．２０〜１．４４であればよく、特に限定されるものではない。有機珪素化合物から成るマトリックス中に、内部に空隙を有する低屈折率シリカ粒子を添加することにより、低屈折率化が可能となる。また、内部に空隙を有する低屈折率シリカ粒子は、内部に空気を含有しているために、それ自身の屈折率は、通常のシリカ（屈折率＝１．４６）と比較して低くなっている（屈折率＝１．３４〜１．４４）。内部に空隙を有する低屈折率シリカ粒子は、多孔性シリカ微粒子の表面を有機珪素化合物等で被覆し、その細孔入口を閉塞して作製される。
【００５４】
また、内部に空隙を有する低屈折率シリカ粒子を、マトリックス中に添加した場合、シリカ微粒子は中空であるために、マトリックスがシリカ微粒子内部に浸漬することが無く、屈折率の上昇を防ぐことが出来る。内部に空隙を有する低屈折率シリカ粒子の平均粒径は、０．５ｎｍ以上２００ｎｍ以下の範囲内であれはよい。内部に空隙を有する低屈折率シリカ粒子の平均粒径が２００ｎｍよりも大きくなると、低屈折率層の表面においてレイリー散乱によって光が散乱され、白っぽく見え、その透明性が低下する。また、内部に空隙を有する低屈折率シリカ粒子の平均粒径が０．５ｎｍ未満であると、内部に空隙を有する低屈折率シリカ粒子が凝集しやすくなってしまう。
【００５５】
低屈折率コーティング組成物に加えられるバインダマトリックス形成材料としては、ケイ素アルコキシドの加水分解物を用いることができる。さらには、下記一般式（３）で示されるケイ素アルコキシドの加水分解物を用いることができる。
Ｒ４ｘＨｙＳｉ（ＯＲ５）４−ｘ―ｙ・・・（３）
ここで、Ｒ４、Ｒ５は、同一または異なるアルキル基を示し、ｘ、ｙは０≦ｘ＋ｙ≦３を満たす整数である。
【００５６】
一般式（１）で表されるケイ素アルコキシドとしては、例えば、テトラメトキシシラン、テトラエトキシシラン、テトラ−ｉｓｏ−プロポキシシラン、テトラ−ｎ−プロポキシシラン、テトラ−ｎ−ブトキシシラン、テトラ−ｓｅｃ−ブトキシシラン、テトラ−ｔｅｒｔ−ブトキシシラン、テトラペンタエトキシシラン、テトラペンタ−ｉｓｏ−プロポキシシラン、テトラペンタ−ｎ−プロキシシラン、テトラペンタ−ｎ−ブトキシシラン、テトラペンタ−ｓｅｃ−ブトキシシラン、テトラペンタ−ｔｅｒｔ−ブトキシシラン、メチルトリメトキシシラン、メチルトリエトキシシラン、メチルトリプロポキシシラン、メチルトリブトキシシラン、ジメチルジメトキシシラン、ジメチルジエトキシシラン、ジメチルエトキシシラン、ジメチルメトキシシラン、ジメチルプロポキシシラン、ジメチルブトキシシラン、メチルジメトキシシラン、メチルジエトキシシラン、ヘキシルトリメトキシシラン等を用いることができる。ケイ素アルコキシドの加水分解物は、一般式（１）で示されるケイ素アルコキシドを原料として得られるものであればよく、例えば塩酸にて加水分解することで得られるものである。
【００５７】
さらには、低屈折率層３のバインダマトリックス形成材料としては、一般式（３）で表されるケイ素アルコキシドに、下記一般式（４）で示されるケイ素アルコキシドの加水分解物をさらに含有することにより反射防止フィルム２０の低屈折率層３の表面に防汚性を付与することができ、さらに、低屈折率層３の屈折率をさらに低下することができる。
Ｒ６ｚＳｉ（ＯＲ７）４−ｚ・・・（４）
ここで、Ｒ６はアルキル基、フルオロアルキル基又はフルオロアルキレンオキサイド基を有する非反応性官能基を示し、Ｒ７は、アルキル基を示し、ｚは１≦ｚ≦３を満たす整数である。
【００５８】
一般式（４）で示されるケイ素アルコキシドとしては、例えば、オクタデシルトリメトキシシラン、１Ｈ，１Ｈ，２Ｈ，２Ｈ−パーフルオロオクチルトリメトキシシラン等が挙げられる。
【００５９】
また、バインダマトリックス形成材料として、電離放射線硬化型材料を用いることもできる。電離放射線硬化型材料としては、ハードコート組成物で挙げた電離放射線硬化型材料を用いることができる。また、低屈折率のフッ素系電離放射線硬化型材料を用いて、低屈折率層３を形成するにあっては、必ずしも低屈折率粒子を添加する必要はない。また、電離放射線硬化型材料を用いる場合にあっても、低屈折率層表面に防汚性を発現する材料を添加することが好ましい。なお、バインダマトリックス形成材料として、電離放射線硬化型材料を用い、紫外線を照射することにより低屈折率層を形成する場合には、低屈折率コーティング剤に光重合開始剤を加える。
【００６０】
光重合開始剤としては、例えば、アセトフェノン類、ベンゾイン類、ベンゾフェノン類、ホスフィンオキシド類、ケタール類、アントラキノン類、チオキサントン類等が挙げられる。
【００６１】
また、低屈折率コーティング組成物には、必要に応じて、溶媒や各種添加剤を加えてもよい。溶媒としては、トルエン、キシレン、シクロヘキサン、シクロヘキシルベンゼンなどの芳香族炭化水素類、ｎ−ヘキサンなどの炭化水素類、ジブチルエーテル、ジメトキシメタン、ジメトキシエタン、ジエトキシエタン、プロピレンオキシド、ジオキサン、ジオキソラン、トリオキサン、テトラヒドロフラン、アニソールおよびフェネトール等のエーテル類、また、メチルイソブチルケトン、メチルブチルケトン、アセトン、メチルエチルケトン、ジエチルケトン、ジプロピルケトン、ジイソブチルケトン、シクロペンタノン、シクロヘキサノン、メチルシクロヘキサノン、およびメチルシクロヘキサノン等のケトン類、また蟻酸エチル、蟻酸プロピル、蟻酸ｎ−ペンチル、酢酸メチル、酢酸エチル、プロピオン酸メチル、プロピオン酸エチル、酢酸ｎ−ペンチル、およびγ−ブチロラクトン等のエステル類、さらには、メチルセロソルブ、セロソルブ、ブチルセロソルブ、セロソルブアセテート等のセロソルブ類、メタノール、エタノール、イソプロピルアルコール等のアルコール類、水等の中から、塗工適正等を考慮して適宜選択して使用することができる。
【００６２】
また、低屈折率コーティング組成物には、添加剤として、防汚剤、表面調整剤、レベリング剤、屈折率調整剤、密着性向上剤、光増感剤等を加えてもよい。
【００６３】
次に、低屈折率層３の形成方法を説明する。バインダマトリックス形成材料として、ケイ素アルコキシドの加水分解物を用いた場合には、ケイ素アルコキシドの加水分解物と、低屈折率粒子とを含む低屈折率コーティング組成物を、ハードコート層２上に塗布し、塗膜を形成し、該塗膜に対し乾燥・加熱し、ケイ素アルコキシドの脱水縮合反応をおこなうことにより低屈折率層３を形成することができる。また、バインダマトリックス形成材料として、電離放射線硬化型材料を用いた場合には、電離放射線硬化型材料と低屈折率粒子とを含む低屈折率コーティング組成物を、ハードコート層２上に塗布し、塗膜を形成し、該塗膜に対し、必要に応じて乾燥を行い、その後、紫外線、電子線といった電離放射線を照射することにより、電離放射線硬化型材料の硬化反応を行うことにより、低屈折率層３を形成することができる。
【００６４】
また、低屈折率層３の他の形成方法として、真空蒸着法、スパッタリング法、反応性スパッタリング法、イオンプレーディング法、電気めっき法等の適宜な手段を採用してもよい。例えば、上記以外の反射防止塗料の塗膜、膜厚０．１μｍ程度のＭｇＦ２等の極薄膜や金属蒸着膜、あるいはＳｉＯｘやＭｇＦ２の蒸着膜により形成してもよい。
【００６５】
また、低屈折率層３の表面における表面抵抗値は、１．０×１０１１Ω／□以下であることが好ましい。ここで、表面抵抗を示す単位として、Ω/□を用いる。低屈折率層３の表面における表面抵抗値が１．０×１０１１ Ω／□より大きくなると、帯電防止機能が損なわれてしまい、反射防止フィルム２０を用いたディスプレイの製造工程で埃などの汚れが付着しやすくなる。低屈折率層３の表面における表面抵抗値は、導電性材料の含有量により調整する。導電性材料の含有量が多すぎると、反射防止フィルム２０の鉛筆硬度と、耐擦傷性とが損なわれ、またコスト面でも不利となる。
【００６６】
また、反射防止フィルム２０には、さらに他の層を積層してもよい。例えば、帯電防止層や防汚層などを積層してもよい。
【００６７】
反射防止フィルム２０は、ディスプレイ表面のディスプレイ前面板として好適に用いることができる。反射防止フィルム２０は、他の部材と組み合わされてディスプレイ前面板として用いることができる。ディスプレイとしては、ＬＣＤ、ＰＤＰ、ＣＲＴ、プロジェクションディスプレイ、ＥＬディスプレイ等を挙げることができる。このとき、反射防止フィルム２０の低屈折率層３形成面側が、観察側すなわちディスプレイ表面となるように設けられる。
【００６８】
ディスプレイ前面板の一例として、１組の透明フィルム基材に挟持された偏光層を備える偏光板３０を図３に示す。偏光板３０は液晶ディスプレイに用いられる。反射防止フィルム２０の、透明フィルム基材１のハードコート層２形成面とは反対側の面に、偏光層４と第２の透明フィルム基材５を、この順に備えることにより偏光板３０とすることができる。
【実施例】
【００６９】
以下、本発明を実施例により詳細に説明するが、本発明は実施例の形態に限定されるものではない。
【００７０】
実施例および比較例において、下記の材料を用いて、反射防止フィルムを作製した。
【００７１】
＜透明フィルム基材＞
厚み６０μｍのトリアセチルセルロースフィルムを用いた。
【００７２】
（実施例１）
＜ハードコート組成物＞
・ビスフェノール系多官能モノマー（エトキシ化ビスフェノールＡジアクリレート（ＥＯ４ｍｏｌ）、大阪有機化学工業社製、商品名；ビスコート＃７００）５０重量部
・多官能モノマー（共栄社化学社製、商品名；ＵＡ−３０６Ｉ）５０重量部
・四級アンモニウム塩材料（共栄社化学製、商品名；ライトエステルＤＱ１００）６重量部
・光重合開始剤（ＢＡＳＦジャパン社製、商品名；ＬＵＣＩＲＩＮ ＴＰＯ）１重量部
・溶剤（アセトン）７０重量部
・溶剤（プロピレングリコールモノメチルエーテル）３０重量部
を混合攪拌してハードコート組成物を得た。
＜ハードコート層の作製＞
上記ハードコート組成物を透明基材上にワイヤーバーコーターにより塗布し、塗膜を形成し、２５℃２０秒の条件で室温乾燥をおこなった。その後、オーブンで６０℃４０秒の条件で乾燥をおこない、乾燥後、窒素雰囲気下、コンベア式紫外線硬化装置で露光量２００ｍＪ／ｃｍ２で紫外線照射をおこなうことにより、透明基材上に厚さ５μｍの電防止機能付きハードコート層を作製した。
＜低屈折率コーティング組成物＞
・多孔質シリカ微粒子分散液（平均粒子径７５ｎｍ、固形分２０％、溶剤：メチルイソブチルケトン）１４．９４重量部
・ＥＯ変性ジペンタエリスリトールヘキサアクリレート（日本化薬社製、商品名；ＤＰＥＡ−１２）１．９９重量部
・重合開始剤（チバ・スペシャリティ・ケミカルズ（株）製、商品名；イルガキュア１８４）０．０７重量部
・添加剤（ＧＥ東芝シリコーン社製、商品名；ＴＳＦ４４６０）０．５１重量部
・溶剤（メチルイソブチルケトン）８２重量部
を混合攪拌して低屈折率コーティング組成物を得た。
＜反射防止層の作製＞
上記低屈折率コーティング塗液を上記で作製したハードコート層上にワイヤーバーコーターにより塗布し、塗膜を形成し、２５℃２０秒の条件で室温乾燥をおこなった。その後、オーブンで６０℃４０秒の条件で乾燥をおこない、乾燥後、窒素雰囲気下、コンベア式紫外線硬化装置で露光量２４０ｍＪ／ｃｍ２で紫外線照射をおこなうことにより、反射防止層を作製した。
【００７３】
（実施例２）
＜ハードコート組成物＞
・ビスフェノール系多官能モノマー（エトキシ化ビスフェノールＡジアクリレート（ＥＯ４ｍｏｌ）、大阪有機化学工業社製、商品名；ビスコート＃７００）７５重量部
・多官能モノマー（共栄社化学社製、商品名；ＵＡ−３０６Ｉ）２５重量部
・四級アンモニウム塩材料（共栄社化学製、商品名；ライトエステルＤＱ１００）６重量部
・光重合開始剤（ＢＡＳＦジャパン社製、商品名；ＬＵＣＩＲＩＮ ＴＰＯ）１重量部
・溶剤（アセトン）７０重量部
・溶剤（プロピレングリコールモノメチルエーテル）３０重量部
を混合攪拌してハードコート組成物を得た。
＜ハードコート層の作製＞    
実施例１と同様の操作を行い、ハードコート層を作製した。
＜低屈折率コーティング組成物＞
実施例１と同様の操作を行い、低屈折率コーティング組成物を得た。
＜反射防止層の作製＞
実施例１と同様の操作を行い、反射防止層を作製した。
【００７４】
（実施例３）
＜ハードコート組成物＞
・ビスフェノール系多官能モノマー（エトキシ化ビスフェノールＡジアクリレート（ＥＯ４ｍｏｌ）、大阪有機化学工業社製、商品名；ビスコート＃７００）２５重量部
・多官能モノマー（共栄社化学社製、商品名；ＵＡ−３０６Ｉ）７５重量部
・四級アンモニウム塩材料（共栄社化学製、商品名；ライトエステルＤＱ１００）６重量部
・光重合開始剤（ＢＡＳＦジャパン社製、商品名；ＬＵＣＩＲＩＮ ＴＰＯ）１重量部
・溶剤（アセトン）７０重量部
・溶剤（プロピレングリコールモノメチルエーテル）３０重量部
を混合攪拌してハードコート組成物を得た。
＜ハードコート層の作製＞    
実施例１と同様の操作を行い、ハードコート層を作製した。
＜低屈折率コーティング組成物＞
実施例１と同様の操作を行い、低屈折率コーティング組成物を得た。
＜反射防止層の作製＞
実施例１と同様の操作を行い、反射防止層を作製した。
【００７５】
（実施例４）
＜ハードコート組成物＞
・ビスフェノール系多官能モノマー（エトキシ化ビスフェノールＡジアクリレート（ＥＯ３ｍｏｌ）、新中村化学工業社製、商品名；ＡＢＥ−３００）５０重量部
・多官能モノマー（共栄社化学社製、商品名；ＵＡ−３０６Ｉ）５０重量部
・四級アンモニウム塩材料（共栄社化学製、商品名；ライトエステルＤＱ１００）６重量部
・光重合開始剤（ＢＡＳＦジャパン社製、商品名；ＬＵＣＩＲＩＮ ＴＰＯ）１重量部
・溶剤（アセトン）７０重量部
・溶剤（プロピレングリコールモノメチルエーテル）３０重量部
を混合攪拌してハードコート組成物を得た。
＜ハードコート層の作製＞    
実施例１と同様の操作を行い、ハードコート層を作製した。
＜低屈折率コーティング組成物＞
実施例１と同様の操作を行い、低屈折率コーティング組成物を得た。
＜反射防止層の作製＞
実施例１と同様の操作を行い、反射防止層を作製した。
【００７６】
（実施例５）
＜ハードコート組成物＞
・ビスフェノール系多官能モノマー（エトキシ化ビスフェノールＡジアクリレート（ＥＯ１０ｍｏｌ）、新中村化学工業社製、商品名；Ａ−ＢＰＥ−１０）５０重量部
・多官能モノマー（共栄社化学社製、商品名；ＵＡ−３０６Ｉ）５０重量部
・四級アンモニウム塩材料（共栄社化学製、商品名；ライトエステルＤＱ１００）６重量部
・光重合開始剤（ＢＡＳＦジャパン社製、商品名；ＬＵＣＩＲＩＮ ＴＰＯ）１重量部
・溶剤（アセトン）７０重量部
・溶剤（プロピレングリコールモノメチルエーテル）３０重量部
を混合攪拌してハードコート組成物を得た。
＜ハードコート層の作製＞    
実施例１と同様の操作を行い、ハードコート層を作製した。
＜低屈折率コーティング組成物＞
実施例１と同様の操作を行い、低屈折率コーティング組成物を得た。
＜反射防止層の作製＞
実施例１と同様の操作を行い、反射防止層を作製した。
【００７７】
（比較例１）
＜ハードコート組成物＞
・多官能モノマー（共栄社化学社製、商品名；ＵＡ−３０６Ｉ）１００重量部
・四級アンモニウム塩材料（共栄社化学製、商品名；ライトエステルＤＱ１００）６重量部
・光重合開始剤（ＢＡＳＦジャパン社製、商品名；ＬＵＣＩＲＩＮ ＴＰＯ）１重量部
・溶剤（アセトン）７０重量部
・溶剤（プロピレングリコールモノメチルエーテル）３０重量部
を混合攪拌してハードコート組成物を得た。
＜ハードコート層の作製＞    
実施例１と同様の操作を行い、ハードコート層を作製した。
＜低屈折率コーティング組成物＞
実施例１と同様の操作を行い、低屈折率コーティング組成物を得た。
＜反射防止層の作製＞
実施例１と同様の操作を行い、反射防止層を作製した。
【００７８】
（比較例２）
＜ハードコート組成物＞
・フルオレン系多官能モノマー（大阪ガスケミカル社製、商品名；オグソールＨ９１２）５０重量部
・多官能モノマー（共栄社化学社製、商品名；ＵＡ−３０６Ｉ）５０重量部
・四級アンモニウム塩材料（共栄社化学製、商品名；ライトエステルＤＱ１００）６重量部
・光重合開始剤（ＢＡＳＦジャパン社製、商品名；ＬＵＣＩＲＩＮ ＴＰＯ）１重量部
・溶剤（アセトン）７０重量部
・溶剤（プロピレングリコールモノメチルエーテル）３０重量部
を混合攪拌してハードコート組成物を得た。
＜ハードコート層の作製＞    
実施例１と同様の操作を行い、ハードコート層を作製した。
＜低屈折率コーティング組成物＞
実施例１と同様の操作を行い、低屈折率コーティング組成物を得た。
＜反射防止層の作製＞
実施例１と同様の操作を行い、反射防止層を作製した。
【００７９】
上記で作製した各反射防止フィルムの性能について、下記の方法に従って評価した。
【００８０】
「分光反射率・平均視感反射率」
得られた反射防止フィルムの低屈折率層表面について、自動分光光度計（日立製作所社製、Ｕ−４１００）を用い、入射角５°における分光反射率を測定した。また、得られた分光反射率曲線から平均視感反射率を求めた。なお、測定の際には透明基材であるトリアセチルセルロースフィルムのうち低屈折率層の形成されていない面につや消し黒色塗料を塗布し、反射防止の処置をおこなった。
【００８１】
「干渉縞観察」
上記で得られた反射防止フィルムについて、透明フィルム基材のハードコート層の形成されていない面につや消し黒色塗料を塗布したのち、蛍光灯（三波長蛍光灯）直下で低屈折率層表面の干渉縞を目視にて確認した。目視にて確認した干渉縞は、以下の基準で評価した。
◎：干渉縞が認められない。
○：干渉縞がほとんど認められない。
△：干渉縞がわずかに認められる。
×：干渉縞が顕著に認められる。
【００８２】
「耐屈曲性」
上記で得られた反射防止フィルムについて、ＪＩＳ Ｋ５６００−５−１に準拠し、試験を行った。
【００８３】
「密着性」
上記で得られた反射防止フィルムについて、ＪＩＳ Ｋ５６００−５−６に準拠して、ハードコート層の残存数にて評価した。目視にて確認した評価を以下のように分類した。
○：剥離は確認されない。
△：２０マス以下の剥離が確認できる。
×：２０マス以上の剥離が確認できる。
【００８４】
「鉛筆硬度」
上記で得られた反射防止フィルムについて、ＪＩＳ Ｋ５６００−５−４に準拠して、試験機法により５００ｇ荷重で評価した。
【００８５】
「表面抵抗」
上記で得られた反射防止フィルムの低屈折率層表面について、ＪＩＳ−Ｋ６９１１に準拠して高抵抗抵抗率計（ダイアインスツルメンツ社製、ハイレスターＭＣＰ−ＨＴ２６０）を用いて、表面抵抗を測定した。
【００８６】
「耐光性」
上記で得られた反射防止フィルムへ紫外線フェードメーター（スガ試験機社製、Ｕ４８ＡＵ）を用いて、紫外線カーボンアークを光源とした紫外線照射を低屈折率層側から１００時間行った。紫外線照射前後にて、自動分光光度計（日立製作所社製、Ｕ−４１００）を用いて透過分光スペクトルを測定した。黄変の有無を以下のように分類した。
○：紫外線照射による波長４５０ｎｍの透過率低減が１％未満。
×：紫外線照射による波長４５０ｎｍの透過率低減が１％以上。
【００８７】
＜評価結果＞
表１に実施例１〜５および比較例１〜２の評価結果を示す。
【００８８】
【表１】
2015069058.tif 000004
【００８９】
実施例１〜５のように、ハードコート組成物にビスフェノール系多官能モノマーを含むことでビスフェノール系多官能モノマーを含まない比較例１よりも平均視感反射率が低く、フルオレン系多官能モノマーを含む比較例２よりも耐光性に優れ、干渉縞の程度が軽く、高い屈曲性を有し、密着性、鉛筆硬度、表面抵抗の性能を悪化させない反射防止フィルムを得ることができた。
【産業上の利用可能性】
【００９０】
本発明の反射防止フィルムは、液晶ディスプレイ等の各種ディスプレイの光学物品の表面に用いられる反射防止フィルムとして利用できる。
【符号の説明】
【００９１】
１    透明フィルム基材
２    ハードコート層
３    低屈折率層
４    偏光層
５    透明フィルム基材
１０    ハードコートフィルム
２０    反射防止フィルム
３０    偏光板
【図１】
2015069058.tif 000007
【図２】
2015069058.tif 000008
【図３】
2015069058.tif 000009